(57)【要約】【課題】本発明は、塗工作業性に優れ、かつ、表面強度、耐ブリスター 性、印刷光沢等の印刷適性に優れた、ブリスターパック用インキ塗工紙に用いるオフセットインキ組成物およびブリスターパック用インキ塗工紙の提供。【解決手段】ブリスターパック用インキ塗工紙に用いるオフセットインキ組成物で、（ａ）炭酸カルシウムを５〜５０重量％、（ｂ）植物油を５〜５０重量％、（ｃ）ロジンフェノール樹脂を３〜７５重量％、および（ｄ）ワックスあるいはシリコンを０〜０．１重量％含有することを特徴とするブリスターパック用インキ塗工紙に用いるオフセットインキ組成物およびブリスターパック用インキ塗工紙に用いるオフセットインキ組成物を紙基材上に塗工してなることを特徴とするブリスターパック用インキ塗工紙。【選択図】  なし【特許請求の範囲】
【請求項１】
（ａ）炭酸カルシウムを５〜５０重量％、（ｂ）植物油を５〜５０重量％、（ｃ）ロジンフェノール樹脂を３〜７５重量％、および（ｄ）ワックスあるいはシリコンを０〜０．１重量％含有することを特徴とするブリスターパック用インキ塗工紙に用いるオフセットインキ組成物。
【請求項２】
炭酸カルシウム成分が下地の紙成分を隠蔽しないことを特徴とする請求項１記載のブリスターパック用インキ塗工紙に用いるオフセットインキ組成物。
【請求項３】
熱圧着が可能な請求項１乃至２何れか記載のブリスターパック用インキ塗工紙に用いるオフセットインキ組成物。
【請求項４】
請求項１乃至３何れか記載のオフセットインキ組成物を紙基材上に塗工してなることを特徴とするブリスターパック用インキ塗工紙。
【請求項５】
請求項４記載のブリスターパック用インキ塗工紙のインキ塗工部分がＡ−ＰＥＴフィルムと熱圧着が可能であることを特徴とするブリスターパック用インキ塗工紙。
【請求項６】
Ａ−ＰＥＴフィルムと熱圧着させるヒートシール条件が、１５０〜２００℃で３〜１０秒であることを特徴とする請求項４乃至５何れか記載のブリスターパック用インキ塗工紙。
【請求項７】
ブリスターパック用インキ塗工紙に用いるオフセットインキ組成物を、オフセット輪転機により塗工することを特徴とする請求項４乃至６何れか記載のブリスターパック用インキ塗工紙。
【発明の詳細な説明】
【技術分野】
【０００１】
本発明は、ブリスターパック用インキ塗工紙に用いるオフセットインキ組成物に関し、更に詳しくは、塗工操業性に優れ、かつ表面強度、剛度等の印刷適性のバランスが優れた塗工紙を与えるブリスターパック用インキ塗工紙に用いるオフセットインキ組成物およびブリスターパック用インキ塗工紙に関する。
【背景技術】
【０００２】
従来より、顔料と水性バインダーとを主体とした紙塗工用組成物を紙に塗工し、印刷適性に優れた塗工紙が製造されている。共重合体ラテックスは、その優れた接着強度から、紙塗工用組成物の主バインダーとして使用されているが、それに代用できる接着強度を有するインキ組成物が求められている。
【０００３】
近年、印刷の高速化にともない、ブリスターパック用塗工紙に要求される性能も厳しくなってきており、表面強度、耐水性、剛度、インキ転移性、印刷光沢や耐ブリスター性などを有するブリスターパック用塗工紙が求められている。特にオフセット輪転印刷での高速印刷化には、高温で高速の乾燥が必要であり、そのため共重合体ラテックスを用いた粘着剤は、いわゆる「火ぶくれ」が発生しやすくなる。この火ぶくれが発生すると印刷物の商品価値が著しく損なわれることになり、塗工紙の品質の中でも特に耐火ぶくれ性の少ない塗工紙が強く求められている。
【０００４】
更に、近年はコスト低減の目的から工程短縮する要求が高まっており、このため印刷物を印刷後の印刷機（オフセット輪転印刷機等）でブリスターパック用塗工物が印刷可能で、更に十分な接着強度を示す、インキ組成物が求められている。
【０００５】
また、塗工紙の製造そのものも高速化しており、塗工操業性の改良、特に主な障害であるロール汚れ性の改良、すなわち共重合体ラテックスの粘着性（べとつき防止性）のない塗工物も強く要求されている。
【０００６】
そこで、既存の密着性の良いインキを中心に改良検討していたが、性能を満たすものが見出せなかった。他社特許の中では、熱圧着可能なインキ組成物として、ポリウレタン樹脂をビヒクルの主成分とし、エポキシ基を有する化合物及び金属キレート化合物を含有することを特徴とする印刷インキ組成物の特許（特許文献１）、アクリル樹脂を含有し、さらに金属キレート化合物及びエポキシ基を有するポリエステルポリオール化合物の二つの内少なくとも一つを含有することを特徴とする印刷インキ組成物の特許（特許文献２）、あるいは塩素化ポリオレフィン樹脂を含有し、さらに金属キレート化合物あるいはエポキシ基を有する化合物のうち少なくとも一つを含有することを特徴とする印刷インキ組成物の特許（特許文献３）は、基材と媒体の材質が共にフィルムである。
【０００７】
一方、基材がラミネート缶のものとしてはラミネート缶用印刷インキ組成物の特許（特許文献４）がみられるが、共に基材と媒体がフィルムか基材がラミネート缶であり、熱圧着可能な印刷インキ組成物特許中に、基材が紙のものは見られない。
【０００８】
さらに、このラミネート缶用印刷インキ組成物の特許には（特許文献４）、高温下で熱圧着、加熱処理を施しても熱変色しにくい、ラミネート缶用印刷インキバインダーが紹介されている。
【０００９】
また、ブリスターパック用包装材料およびその製造方法として電子線硬化型被覆剤あるいは電子線硬化型インキも紹介されているが（特許文献５）、基材がラミネート缶であり、電子線硬化装置を使う必要がある。
【特許文献１】特開２００４−３４６１９７号公報
【特許文献２】特開２００４−２８５２４５号公報
【特許文献３】特開２００４−１２３７８２号公報
【特許文献４】特開平０７−２１６２８０号公報
【特許文献５】特開２００５−５３１０９号公報
【発明の開示】
【発明が解決しようとする課題】
【００１０】
塗工作業性に優れ、かつ、表面強度、耐火ぶくれ性、印刷光沢等の印刷適性に優れた、ブリスターパック用インキ塗工紙に用いるオフセットインキ組成物およびブリスターパック用インキ塗工紙を提供することを課題としている。
【課題を解決するための手段】
【００１１】
各種密着性の良いインキを中心にインキを鋭意検討した結果、本発明のブリスターパック用インキ塗工紙に用いるオフセットインキ組成物およびブリスターパック用インキ塗工紙は、ブリスターパック形成時の密着性が良好で、熱圧着性のあることを見出した。
【００１２】
すなわち本発明は、（ａ）炭酸カルシウムを５〜５０重量％、（ｂ）植物油を５〜５０重量％、（ｃ）ロジンフェノール樹脂を３〜７５重量％、および（ｄ）ワックスあるいはシリコンを０〜０．１重量％含有することを特徴とするブリスターパック用インキ塗工紙に用いるオフセットインキ組成物に関するものでである。
さらに、炭酸カルシウム成分が下地の紙成分を隠蔽しないことを特徴とする上記何れか記載のブリスターパック用インキ塗工紙に用いるオフセットインキ組成物に関するものである。
また、熱圧着が可能な上記何れか記載のブリスターパック用インキ塗工紙に用いるオフセットインキ組成物に関するものである。
【００１３】
さらに、上記何れか記載のブリスターパック用インキ塗工紙に用いるオフセットインキ組成物を紙基材上に塗工してなることを特徴とするブリスターパック用インキ塗工紙に関するものである。
【００１４】
また、上記記載のブリスターパック用インキ塗工紙のインキ塗工部分がＡ−ＰＥＴフィルムと熱圧着が可能であることを特徴とするブリスターパック用インキ塗工紙に関するものである。
【００１５】
さらに、Ａ−ＰＥＴフィルムと熱圧着させるヒートシール条件が、１５０〜２００℃で３〜１０秒であることを特徴とする上記何れか記載のブリスターパック用インキ塗工紙に関するものである。
【００１６】
また、ブリスターパック用インキ塗工紙に用いるオフセットインキ組成物を、オフセット輪転機により塗工することを特徴とする上記何れか記載のブリスターパック用インキ塗工紙に関するものである。
【発明の効果】
【００１７】
本発明に係わるブリスターパック用インキ塗工紙に用いるオフセットインキ組成物は、塗工作業性に優れ、これを使用して印刷したブリスターパック用インキ塗工紙は、表面強度、耐火ぶくれ性、印刷光沢等の印刷適性に優れ、密着性が良好で、熱圧着性にも優れるものである。
【発明を実施するための最良の形態】
【００１８】
本発明は、高い密着性と耐熱性を有し、臭気が少なく安全衛生性の高いブリスターパッ
ク用のオフセット印刷塗工紙用インキで、ブリスターパックに用いる基材が紙及び塗工紙
であることを特徴とするブリスターパック用インキ塗工紙に用いるオフセットインキ組成物およびブリスターパック用インキ塗工紙を提供する。
【００１９】
ブリスターパック用基材は、小型商品、簡易電気器具、おもちゃ、玩具、景品、食料品、化粧品または医薬品等の包装用として使用される。その中でも、本発明は、ブリスターパック用インキ塗工紙に用いるオフセットインキ組成物を、基材が紙及び紙塗工物上に印刷し、その上に、Ａ−ＰＥＴ等のフィルムを熱圧着して成形される製品用のブリスターパック用インキ塗工紙に用いるオフセットインキ組成物およびブリスターパック用インキ塗工紙である。特に、使用されるインキは、Ａ−ＰＥＴ等のフィルムと熱圧着が可能である。
【００２０】
本発明において、使用されるＡ−ＰＥＴフィルムとは、Ａｍｏｒｐｈｏｕｓ（非結晶）−Ｐｏｌｙｅｔｈｙｌｅｎｅ  Ｔｅｒｅｐｈｔｈａｌａｔｅのフィルムを示す。
【００２１】
本発明に用いられるブリスターパック用インキ塗工紙に用いるオフセットインキ組成物は、（ａ）炭酸カルシウムを５〜５０重量％、（ｂ）植物油を５〜５０重量％を含有し、さらに、好ましくは、（ｃ）ロジンフェノール樹脂を３〜７５重量％、および（ｄ）ワックスあるいはシリコンを０〜０．１重量％含有するオフセット印刷インキ組成物である。
【００２２】
インキに、炭酸カルシウム（白艶華）を含有させるのは、炭酸カルシウムによりインキの透明性が向上でき、さらに、優れた光沢性を与え、また、炭酸カルシウムの微粒子によりインキに適度な流動性を与えるために、インキの性状であるタックやフローを所定の数値に調整することが、容易に出来るためである。本発明において使用される炭酸カルシウムは、白石工業株式会社製の合成炭酸カルシウムとして挙げられ、例として白艶華Ｏ、白艶華ＤＤ、Ｇｅｔｔｏｎ５０、ＷｈｉｔｅＩＧＶ．ＩＶ、白艶華Ｔ−ＤＤ、Ｈｏｍｏｃａｌ  Ｄ、Ｂｒｉｌｌｉａｎｔ−１５００等が挙げられるが、その中で白艶華の付くものが好ましい。
【００２３】
本発明において使用される植物油の例としては、カネダ株式会社の工業用植物油脂のあまに油、ひまし油や桐油を挙げられる。生産国としてはカナダ、中国、インド、ロシア、アルゼンチンやパラグアイ産も使用出来る。
【００２４】
さらに、本発明において、ロジンフェノール樹脂としては、荒川化学株式会社の印刷インキ用ロジン変性フェノール樹脂シリーズが挙げられる。一例としては、タマノル３４０、３５０、３５１、３５２、３５３、３５４、３５９、３６１、３６２、３６６、３７４、２７９、３８０、３８１、３８３、３８６、３８７、３８８、３９２、３９４、３９５、３９６、４０５、４０６、４０９、４１０、４１２、４１４、４１７、４１８、４１９が挙げられる。
【００２５】
滑り剤の一例としては信越化学工業株式会社の塗料添加剤ＫＰシリーズが挙げられ、特にKP−３５４、３５５、３５６、３５７、３５８、３５９、３６２、３６５、３６６、３６８、３６９が望ましい。
【００２６】
ＡＦソルベントの使用例としては、新日本石油の印刷インキ用ノンアロマ溶剤、ＡＦソルベント４号、５号、６号、７号が挙げられる。
【実施例】
【００２７】
次に本発明を実施例及び比較例により更に具体的に説明する。なお、％は特に指定のない限り質量％を示す。以下、本発明の実施例について比較例を挙げて説明する。なお、下記実施例の記載において「部」は「重量部」を意味する。
【００２８】
インキ組成物については原料名、含有量等の内容について以下に説明する。
〔実施例１〕（１）炭酸カルシウム  ４５部  
（２）植物油（あまに油２０／桐油１０）４５部
（３）ロジン変性フェノール樹脂、１０部  
〔実施例２〕（１）炭酸カルシウム  ３０部
（２）植物油（あまに油２５／桐油１５）４０部
（３）ロジン変性フェノール樹脂  ２５部
（４）ＡＦソルベント  ５部
〔実施例３〕（１）炭酸カルシウム  ３１．９５部  
（２）植物油（あまに油２８／桐油１２）４０部
（３）ロジン変性フェノール樹脂  ２０部
（４）ＡＦソルベント  ８部  
（５）滑り剤  ０．０５部
〔比較例１〕（１）白艶華（炭酸カルシウム）３５部
（２）植物油（あまに油２５／桐油１０）３５部
（３）ロジン変性フェノール樹脂、２５部  
（４）滑り剤（信越化学工業株式会社KP−３５４）  ５部
〔比較例２〕（１）炭酸カルシウム２５部
（２）植物油（あまに油２０／桐油１０）３０部
（３）脂環族飽和炭化水素樹脂  ３５部
（４）ＡＦソルベント  １０部      
なお脂環族飽和炭化水素としては荒川化学製、アルコンPシリーズのアルコンP−７０が例として上げら、本実施例で使用した。
【００２９】
以上をそれぞれ配合し、3本ロールで練肉して、粒度が５μｍ以下になったら取り出し、透明なインキ組成物を得た。このインキ組成物のタック、フローの結果を下記に示す。
【００３０】
【表１】
2008150538.tif 000002
タック・フローの測定条件は、以下の通りである。
タック：インコメーター、３０℃、４００ｒｐｍ、１分値
フロー：スプレッドメーター、２５℃、１分値
【００３１】
経時安定性：上記作成インキを３７℃の恒温室に１週間保管し、1週間保管後のタック、フローを測定したところ、最初の値と変わらず経時安定性に問題の無いインキであることを確認した。
【００３２】
印刷物作成条件：原紙（コート紙）に、熱圧着に対応する高濃度高耐性インキ、弊社CKウインエコーSOYインキを０．０６ｍｇ/cm2を展色した。その上に上記インキ（比較例１−２と実施例１−３）を０．１ｍｇ/cm2展色した熱圧着試験用下地塗工紙を作成した。今回の改良インキはオフセット用インキを基本組成のインキを使用しているので、タックとフローの数値からも、また展色量からも印刷物上にブリードは見られずきれいに展色出来た。
原紙として望ましい用紙として、熱圧着の工程が加わるためインキを印刷した時に、印刷されたインキが平滑で均一に塗布されることが望ましい。そのため原紙も表面が平滑なアート紙やコート紙を使用するのが望ましい。マットコート紙や上質紙の様に表面平滑性の劣るものや、インキの浸透性にムラが有るものもあまり好ましくない。
【００３３】
熱圧着条件（ヒートシール条件）：上記、熱圧着試験用下地塗工紙にＡ−ＰＥＴを重ね、１６０℃と１８０℃で各５秒間接着部分を加熱圧着した。その時の圧力は２Kｇ／ｃｍ２である。圧着装置はテスター産業製（TESTER）TP−７０１S  HEAT  SEAL  
接着性評価試験：上記で熱圧着して作成した、原反上にＡ−ＰＥＴを重ねたサンプルの接着性を評価した。剥離面は（１）原反と改良インキ面と（２）改良インキ面とＡ−ＰＥＴの２箇所で測定した。（１）の原反と改良インキ面は全てのサンプルで密着性が良好で問題が見られなかった。（２）の改良インキ面とＡ−ＰＥＴの間の接着性については、各サンプルで接着性の差が見られた。結果を表１に示す。
【００３４】
【表２】
2008150538.tif 000003